FR 2140329 A1 19730119 FR 7121139 A 19710610 La présente invention concerne de nouveaux polytétrafiuoréthylènes chargés. On sait que les polytétrafluoréthylènes (PTFE) sont des matériaux plastiques ayant des propriétés remarquables; on sait de plus que ces matériaux peuvent recevoir des charges diverses minérales ou métalliques qui en modifient les propriétés. Cependant, ces diverses charges ont des effets très différents sur lesdites propriétés et il n'est pas possible, a priori, de prévoir ces effets. I1 a été trouvé que la barytine et la fluorine étaient susceptibles d'améliorer profondément les propriétés des PTFE. L'invention concerne donc, en tant que matériaux nouveaux, les polytétrafluoréthylènes contenant au moins 160 g, pour 100 g de polytétrafluoréthylène, de charge choisie parmi la barytine et la fluorine. Les matériaux nouveaux selon l'invention peuvent également contenir, en outre, les additifs et les charges habituellement utilisés avec le PTFE et en particulier les charges métalliques mon oxydables qui conduisent à des produits ayant des propriétés spécifiques. La barytine et la fluorine sont des produits qui ont une grande inertie chimique; leur présence confère au PTFE une stabilité dimensionnelle remarquable et une très grande résistance aux déformations de toutes sortes qui peuvent être provoquées par les phénomènes de frottement. On conçoit dans ces conditions que les matériaux selon l'invention sont plus particulièrement utilisables pour la réalisation de coussinets, butées, glissières, rotules, pour constituer des étanchéités tournantes, pour la préparation de pièces diverses d'embrayages ou de freins. Dans les matériaux selon l'invention, on peut utiliser des quantités variables des charges, barytine et/ou fluorine. Lorsque les charges représentent environ 160 à 200 g pour 100 g de PTFE, on obtient un matériau dont le coefficient de frottement est encore relativement bas; lorsque la quantité de charges augmente par exemple de 250 à 350 g pour 100 g de PTFE, on obtient un matériau à haut coefficient de frottement. L'exemple non limitatif suivant illustre l'invention. On utilise de la barytine que l'on réduit en une poudre de granu lclétrie moyenne d'environ 80/u; on mélange cette poudre avec une poudre de polytétrafluoréthylène ayant une granulométrie voisine; les quantités respectives des deux poudres sont de 250 g de barytine pour 100 g de PTFE; le mélange est ensuite fritté pour produire une plaquette circulaire de diamètre 5 cm; ladite plaquette est enserrée dans un anneau métallique et mise en contact avec une plaquette métallique pesant 8 kg entraînée par un moteur électrique tournant à 3000 tr/mn. Aucun dispositif de refroidissement n'est prévu; après plus de 300 h de fonctionnement, il n'a pas été possible de déceler, dans la pièce en matériau selon l'invention, la moindre usure. REVENDICATIONS 1 - Matériaux nouveaux, caractérisés en ce qu'ils contiennent un polytétrafluoréthylène et au moins 160 g, pour 100 g, de polytétrafluoréthylène, d'au moins une charge choisie parmi la barytine et la fluorine. 2 - Matériaux selon la revendication 1, caractérisesen ce que la charge est constituée uniquement de barytine. 3 - Les produits industriels nouveaux à stabilité dimensionnelle exceptionnelle obtenus par mise en oeuvre des matériaux selon l'une des revendications 1 et 2. 4 - Procédé de préparation des matériaux nouveaux selon la revendication 3, caractérisé en ce que l'on mélange intimement une poudre d'un polytétrafluoréthylène et au moins une poudre des charges considérées, lesdites poudres ayant des granulométries voisines,et que ledit mélange est mis en forme par frittage dans les conditions habituellement utilisées pour le frittage du polytétrafluoréthylène. 5 - Procédé selon la revendication 4, caractérisé en ce que les poudres utilisées ont des granulométries moyennes comprises entre environ 30 et 100 microns.